(57)【要約】  本発明は、良好な施工性（展張性が良く且つ開口率を低下させ難い）、良好な芝生生育性及び用途に適した適度な強度を有する天然芝生育用ネットを提供する。  本発明は、具体的には、モノフィラメントヤーンを３軸方向に配向させて得られる網状体であって、（１）前記モノフィラメントヤーンの交差部は、積層接着又は織編されており、（２）前記網状体の開口率が８０％以上である、ことを特徴とする網状体からなる天然芝生育用ネットを提供する。
2016159116.tif 000002
【特許請求の範囲】
【請求項１】
モノフィラメントヤーンを３軸方向に配向させて得られる網状体であって、
（１）前記モノフィラメントヤーンの交差部は、積層接着又は織編されており、
（２）前記網状体の開口率が８０％以上である、
ことを特徴とする網状体からなる天然芝生育用ネット。
【請求項２】
前記交差部は、配向方向の異なる３条のモノフィラメントヤーンが一点で交差する部位である、請求項１に記載の天然芝生育用ネット。
【請求項３】
前記配向方向の異なる３条のモノフィラメントヤーンが形成する三角形が正三角形である、請求項２に記載の天然芝生育用ネット。
【請求項４】
前記モノフィラメントヤーンは、ポリオレフィン系樹脂、ポリビニルアルコール系樹脂及び生分解性樹脂からなる群から選択される少なくとも１種を含有する、請求項１〜３のいずれかに記載の天然芝生育用ネット。
【請求項５】
前記モノフィラメントヤーンは、フラットヤーンである、請求項１〜４のいずれかに記載の天然芝生育用ネット。
【請求項６】
前記フラットヤーンは、一軸延伸フラットヤーンである、請求項５に記載の天然芝生育用ネット。
【請求項７】
前記フラットヤーンは、ヤーン幅が０．５〜１．５ｍｍである、請求項５又は６に記載の天然芝生育用ネット。
【請求項８】
前記フラットヤーンは、ヤーン繊度が４００〜８００ｄｔである、請求項５〜７のいずれかに記載の天然芝生育用ネット。
【請求項９】
前記フラットヤーンは、ヤーン厚さが１５〜８５μｍである、請求項５〜８のいずれかに記載の天然芝生育用ネット。
【請求項１０】
前記フラットヤーンは、ヤーン坪量が５．０〜１０．０ｇ／ｍ２である、請求項５〜９のいずれかに記載の天然芝生育用ネット。
【請求項１１】
前記網状体は、同一方向に配向する前記フラットヤーンどうしの隣接する間隔が２０〜４０ｍｍである、請求項５〜１０のいずれかに記載の天然芝生育用ネット。
【発明の詳細な説明】
【技術分野】
【０００１】
本発明は、天然芝生育用ネットに関する。【０００２】
本発明の天然芝生育用ネットは、例えば、芝生生産業者の圃場に天然芝生育用ネットを展張しておき、当該ネットに天然芝の根茎を絡ませて生育させることにより、生育後に当該ネットを付けた状態でビッグロール状に刈り取り、所望の芝施工現場に天然芝ロールを展張して緑化状態を完成する用途に利用することができる。
【背景技術】
【０００３】
現在、スポーツ施設、公園、河川敷堤防等へ天然芝を施工する場合には、予め芝生生産業者の圃場で充分に生育された天然芝をビッグロール状に刈り取り、芝施工現場にてそのまま展張する工法が普及している。【０００４】
この工法によれば芝施工完了と同時に緑化状態を完成することができるため、特にスポーツ競技場における需要が高い。【０００５】
サッカースタジアムなどの競技場では冬季でも緑化状態を維持できるようにティフトン芝などの外来種が主に使用されているが、根茎が粗い品種のため、予め圃場に展張させたネット材に根茎を絡ませて芝を発育させる手法が取られている。これにより、ネット材に芝の根茎が充分に交絡するため、ビッグロール状に刈り取る際に芝生が分離、剥落等することが抑制されている。【０００６】
これに関連し、例えば、特許文献１には、「整地された圃場１へネット４を展開してから解した芝２を撒いて目土３をかけ、芝根２１が該ネットに絡まるまで前記芝２を育成してから根切りして、芝を担持させてなる植生用芝シート。」が開示されている。また、特許文献２には、「芝根をネットに絡ませてからシート状芝として剥ぎ取った後の芝根が残存する圃場に対して、通水性、通気性、分解性又は保水性の機能を分けて有する一枚又は複数枚のネット、又は前記機能の一種若しくは数種を有するネットを展開して芝根を前記ネットに絡ませることで芝を担持させてなる植生用芝シート。」が開示されている。
【先行技術文献】
【特許文献】
【０００７】
【特許文献１】特開平７−２４６０２３号公報（請求項１、図１等）
【特許文献２】特開平１０−２１５６８２号公報（請求項１、図１等）
【発明の概要】
【発明が解決しようとする課題】
【０００８】
ネット材は芝生の生育の障害にならないように開口率は大きい物ほど好ましく、ネット材を構成するヤーンの幅（線径）及び厚さも小さいほど好ましい。開口率が小さい場合やヤーンの幅及び厚さが大きなネット材では、芝の生育に従って芝がネット材を持ち上げてしまうため、ネット材が根茎に絡み付き難くなるという問題がある。この場合、圃場管理者は竹串などでネット材の浮きを１箇所ずつ押さえて矯正する作業が必要となる。また、ネット材は広大な圃場に手作業で展張されるが、ネット材に適度なコシがない場合には、展張時にネットの格子に歪みが生じやすく、開口率の低下と展張性に影響が生じる。【０００９】
更に、ネット材は競技場などへの芝施工が完了した時点で不要となるが、施工後に数年が経過してもネット材の強度が残存し続けてしまうため、競技中にプレーヤーのスパイクにネット材が引っ掛り転倒するおそれがある。その他、校庭緑化用に用いられる場合には、遊具周りなど、子供達が頻繁に駆け回るエリアは芝生の消耗が激しいためネット材が地面に剥き出しとなってしまい、子供の足にネット材が絡み付いて転倒事故の原因ともなる。【００１０】
現在、ネット材にはポリエチレン製ヤーンを２軸ラッセル織りに編み込んだものが広く使用されている。これは、大きな開口率及びネット施工時の展張性を考慮して伸縮性のあるラッセル織りを採用しているのであるが、２軸織物であるため斜め方向への展開力がかかるとネットの格子に歪みが生じて開口率が低下する。このため、圃場作業者は常にネット材を引っ張りながら緊張状態を維持し続ける必要がある。即ち、展張性に課題がある。【００１１】
また、ラッセル織りは複数のヤーンからなる絡み織りのため、ネット材の縦１軸方向のヤーンが複数本撚り上げられた状態となっており、過度に強度化されてしまい、芝施工後も容易に切断しないという欠点がある。即ち、芝施工後にプレーヤーや子供が転倒するおそれがある。更に、ラッセル織りは特殊織物で一般的に高価である。【００１２】
よって、本発明は、良好なネット施工性（展張性が良く且つ開口率を低下させ難い）、良好な芝生生育性及び用途に適した適度な強度を有する天然芝生育用ネットを提供することを目的とする。ここでいう適度な強度とは、生育後の天然芝をビッグロール状に刈り取る際に芝生が分離、剥落等することを十分に抑制できるとともに、芝施工後は転倒事故の原因とならない切断性を有する強度をいう。
【課題を解決するための手段】
【００１３】
本発明者らは上記目的を達成すべく鋭意研究を重ねた結果、モノフィラメントヤーンを３軸方向に配向させて得られる特定の網状体によれば上記目的を達成できることを見出し、本発明を完成するに至った。【００１４】
即ち、本発明は下記の天然芝生育用ネットに関する。
１．モノフィラメントヤーンを３軸方向に配向させて得られる網状体であって、
（１）前記モノフィラメントヤーンの交差部は、積層接着又は織編されており、
（２）前記網状体の開口率が８０％以上である、
ことを特徴とする網状体からなる天然芝生育用ネット。
２．前記交差部は、配向方向の異なる３条のモノフィラメントヤーンが一点で交差する部位である、上記項１に記載の天然芝生育用ネット。
３．前記配向方向の異なる３条のモノフィラメントヤーンが形成する三角形が正三角形である、上記項２に記載の天然芝生育用ネット。
４．前記モノフィラメントヤーンは、ポリオレフィン系樹脂、ポリビニルアルコール系樹脂及び生分解性樹脂からなる群から選択される少なくとも１種を含有する、上記項１〜３のいずれかに記載の天然芝生育用ネット。
５．前記モノフィラメントヤーンは、フラットヤーンである、上記項１〜４のいずれかに記載の天然芝生育用ネット。
６．前記フラットヤーンは、一軸延伸フラットヤーンである、上記項５に記載の天然芝生育用ネット。
７．前記フラットヤーンは、ヤーン幅が０．５〜１．５ｍｍである、上記項５又は６に記載の天然芝生育用ネット。
８．前記フラットヤーンは、ヤーン繊度が４００〜８００ｄｔである、上記項５〜７のいずれかに記載の天然芝生育用ネット。
９．前記フラットヤーンは、ヤーン厚さが１５〜８５μｍである、上記項５〜８のいずれかに記載の天然芝生育用ネット。
１０．前記フラットヤーンは、ヤーン坪量が５．０〜１０．０ｇ／ｍ２である、上記項５〜９のいずれかに記載の天然芝生育用ネット。
１１．前記網状体は、同一方向に配向する前記フラットヤーンどうしの隣接する間隔が２０〜４０ｍｍである、上記項５〜１０のいずれかに記載の天然芝生育用ネット。
【発明の効果】
【００１５】
本発明の天然芝生育用ネットは、モノフィラメントヤーンを３軸方向に配向させて得られる網状体であって、（１）前記モノフィラメントヤーンの交差部は、積層接着又は織編されており、（２）前記網状体の開口率が８０％以上であることにより、良好なネット施工性、良好な芝生生育性及び用途に適した適度な強度を発揮する。つまり、適度なコシがあることにより展張性が良く且つ開口率を低下させ難いという良好なネット施工性を有することに加えて、生育後の天然芝をビッグロール状に刈り取る際に芝生が分離、剥落等することを十分に抑制できるとともに、芝施工後は転倒事故の原因とならない切断性が得られるという適度な強度を有する。
【図面の簡単な説明】
【００１６】
【図１】本発明の天然芝生育用ネットにおけるモノフィラメントヤーン（フラットヤーン）の配向態様の一例を示す模式図である。
【図２】本発明の天然芝生育用ネットにおけるモノフィラメントヤーン（フラットヤーン）の配向態様の一例を示す模式図である。
【発明を実施するための形態】
【００１７】
以下、本発明の天然芝生育用ネットについて詳細に説明する。
【００１８】
本発明の天然芝生育用ネット（以下、「本発明のネット」ともいう）は、モノフィラメントヤーンを３軸方向に配向させて得られる網状体であって、
（１）前記モノフィラメントヤーンの交差部は、積層接着又は織編されており、
（２）前記網状体の開口率が８０％以上である、
ことを特徴とする網状体からなる。
【００１９】
上記特徴を有する本発明の天然芝生育用ネットは、良好なネット施工性、良好な芝生生育性及び用途に適した適度な強度を発揮する。つまり、適度なコシがあることにより展張性が良く且つ開口率を低下させ難いという良好なネット施工性を有することに加えて、生育後の天然芝をビッグロール状に刈り取る際に芝生が分離、剥落等することを十分に抑制できるとともに、芝施工後は転倒事故の原因とならない切断性が得られるという適度な強度を有する。
【００２０】
本発明で用いるモノフィラメントヤーンの形状としては、フラットヤーン、テグス状の丸型ヤーン等が挙げられ特に限定されないが、モノフィラメントヤーン交差部の接着性や交絡強度の点からフラットヤーンを用いることが好ましい。なお、モノフィラメントヤーンの下位概念であるフラットヤーンには、単層フィルムからなるもの及び多層フィルムからなるものの両方が含まれる。以下、上記各種形状のモノフィラメントヤーンを総称して「ヤーン」又は「糸」ともいう。
【００２１】
ヤーンの材質は限定されないが、熱可塑性樹脂の他、ポリビニルアルコール系樹脂、生分解性樹脂等の少なくとも１種を使用することができる。生分解性樹脂としては、例えば、ポリ乳酸樹脂が挙げられる。
【００２２】
熱可塑性樹脂としては、例えば、低密度ポリエチレン（ＬＤＰＥ）、高密度ポリエチレン（ＨＤＰＥ）、直鎖状低密度ポリエチレン（ＬＬＤＰＥ）、エチレン−α−オレフィン共重合体などのポリエチレン系樹脂、アイソタクチックポリプロピレンなどのポリプロピレン系樹脂などのポリオレフィン系樹脂；ポリエステル系樹脂；ポリアミド系樹脂；ポリウレタン系樹脂などが挙げられる。これらの熱可塑性樹脂は単独又は２種以上で使用できる。
【００２３】
上記高密度ポリエチレンは、比重が０．９４以上のポリエチレンを示す。高密度ポリエチレンの融点としては、例えば、１１５〜１４０℃のものが好ましく、１２０〜１３５℃のものがより好ましい。また、低密度ポリエチレンは、比重が０．９３以下のポリエチレンを示す。これらの高密度ポリエチレン及び低密度ポリエチレンは、それぞれ単体で使用してもよく、積層、ブレンド等して用いてもよい。
【００２４】
上記エチレン−α−オレフィン共重合体を構成するα−オレフィンとしては、例えば、プロピレン、１−ブテン、３−メチル−１−ブテン、１−ヘキセン、４−メチル−１−ペンテン、１−オクテン等が挙げられる。
【００２５】
これらの熱可塑性樹脂のうち、施工後の劣化速度、コスト等を考慮するとポリオレフィン系樹脂が好ましく、特にポリエチレン系樹脂及びポリプロピレン系樹脂の少なくとも１種が好ましい。即ち、本発明で用いるヤーンの材質としては、ポリオレフィン系樹脂、ポリビニルアルコール系樹脂及び生分解性樹脂の少なくとも１種が好ましい。なお、本発明の効果を阻害しない範囲において、施工後の劣化を促進させるために紫外線を吸収し易い濃色系顔料などを添加剤として添加してもよい。
【００２６】
本発明で用いるヤーンは、ヤーンを構成する樹脂（又は樹脂組成物）を融点以下、好ましくは融点未満の温度で加熱し、縦方向に数倍以上引き伸ばして一軸延伸ヤーンとしたものが好ましい。以下、モノフィラメントヤーンの好ましい例としてフラットヤーンを例示して説明する。
【００２７】
フラットヤーンの製造方法としては、例えば、押出機に樹脂（又は樹脂組成物）を供給し、溶融混練した後、押出機から押出して単層又は多層からなる樹脂フィルムを製膜し、この樹脂フィルムを縦方向に２〜１０倍延伸加工して一軸延伸熱可塑性樹脂フィルムを製造し、この一軸延伸樹脂フィルムをその延伸方向がフラットヤーンの長さ方向になるように所定幅に切断してフラットヤーンを製造する方法が挙げられる。多層からなる樹脂フィルムを製膜し、フラットヤーンを製造する場合には、熱溶融する層を外層に設けることにより、熱融着によりフラットヤーンの交差部を積層接着することができる。
【００２８】
本発明で用いるフラットヤーンのヤーン幅、ヤーン繊度、ヤーン厚さ、坪量等は限定的ではなく、芝生の生育性を考慮するとできるだけ小さい程よいが、本発明のネットの質量が小さくなり過ぎるとネットの展張時に風に作業性を悪化させる要因となるので、下記の条件とすることが好ましい。即ち、
該ヤーン幅は０．５〜１．５ｍｍが好ましく、０．８〜１．２ｍｍがより好ましい。
【００２９】
該ヤーン繊度は４００〜８００ｄｔが好ましく、５００〜７５０ｄｔがより好ましい。
【００３０】
該ヤーン厚さは１５〜８５μｍが好ましく、２５〜７５μｍがより好ましい。
【００３１】
該ヤーンの坪量は５．０〜１０．０ｇ／ｍ２が好ましく、６．０〜９．０／ｍ２がより好ましく、８．４〜８．９／ｍ２が最も好ましい。本発明では、該ヤーンの坪量は、ネットの施工性、芝生育性及び劣化性の観点から、ヤーンの材質がポリオレフィン系樹脂及び生分解性樹脂の少なくとも１種であって、ネットの配向軸数が所定の３軸であって、６．０〜９．０／ｍ２であることが特に好ましい。
【００３２】
本発明のネットは、ヤーンを３軸方向に配向して得られる網状体である。
【００３３】
網状体は、ヤーンからなる縦糸、横糸又は斜め方向の糸と、これらの糸と斜行又は直行する縦糸、横糸又は斜め方向の糸を備え、３軸方向の配向があればよい。網状体が３軸方向の配向から形成されることにより、展張時の格子の歪みを抑制し、開口率低下を抑制することができる。
【００３４】
即ち、網状体は、ヤーンを複数条（複数本）、所定間隔毎に並設してなるヤーン列と、このヤーン列の各ヤーンに交差する方向に複数のヤーンを所定間隔毎に並設してなるヤーン列とからなり、これらのヤーン列の各ヤーンの交差部を積層接着又は織編することにより形成されている。その中でも、配向方向の異なる３条（３本）のヤーンが一点で交差する態様が好ましい。
【００３５】
網状体は、例えば、図１に示すように横糸１ｂ及び斜め方向の糸１ａ、１ｄからなってもよく、図２に示すように、縦糸１ａ、横糸１ｂ及び斜め方向の糸１ｄからなってもよい。なお、図１、図２はいずれもヤーンの交差部が積層接着された態様を図示しているが、この態様に限定されずヤーンの交差部が織編された態様も本発明に包含される。
【００３６】
以下、図１、図２を代表例としながら網状体について説明する。
【００３７】
図１、図２では、ヤーン１ａ、１ａ・・・を多数本、所定間隔毎に並設してなるヤーン列１Ａと、このヤーン列１Ａのヤーン１ａに斜行又は直交する方向に、多数本のヤーン１ｂ、１ｂ・・・を所定間隔毎に並設してなるヤーン列１Ｂと、上記２列のヤーン列１Ａ、１Ｂに斜行する方向に、多数本のヤーン１ｄ、１ｄ・・・を小間隔ごとに並設してなるヤーン列１Ｄとを重ね合わせ、これらのヤーン列１Ａ、１Ｂ、１Ｄのヤーン１ａ、１ｂ、１ｄの交差部を積層接着（熱融着や接着剤などの公知の手段でもって一体化）することにより多数の通孔１ｃが設けられている。
【００３８】
本発明のネットは、配向方向の異なる３条のヤーンが形成する三角形が正三角形であることが好ましい。即ち、図１で示される配向態様のネットが好ましい。図１では正三角形ハニカムを最小単位とし、この集合体は正六角形ハニカムともなり、また、菱形ハニカムも形成されるため、８０％以上の高開口率を達成するためにヤーンの使用本数が少なくてもビッグロール刈り取り時の芝生質量による負荷の分散性に優れている。
【００３９】
網状体は、フラットヤーンを用いる場合には、同一方向に配向するヤーンどうしの隣接する間隔（隣接するヤーンの中心どうしの間隔）が２０〜４０ｍｍであることが好ましく、２５〜３０ｍｍがより好ましい。つまり、縦糸、横糸、斜め方向の糸はそれぞれ、０．６〜１．２本／インチが好ましく、０．８〜１本／インチがより好ましい。また縦糸、横糸、斜め方向の糸はそれぞれ、４００〜８００ｄｔとなるよう配置されるのが好ましく、５００〜７５０ｄｔとなるよう配置されるのがより好ましい。
【００４０】
本発明において、網状体の開口率は８０％以上である。この開口率は、図１、図２における通孔１ｃの割合を示すものであり、下記の算出式により求められる数値である。
【００４１】
開口率（％）＝（ａ／ａ＋ｃ）２×１００
〔但し、ａ：目明き（ｍｍ）、ｂ：ヤーン本数／インチ、ｃ：ヤーン幅（ｍｍ）であり、ａ＝２５．４／ｂ−ｃである。〕
【００４２】
網状体の開口率は８０％以上であればよいが、開口率が大き過ぎると網目が粗過ぎることになり根茎の交絡性を損ない、生育後にビッグロール状に刈り取る際や芝施工時に芝生の剥落の可能性があるため上限値は９５％程度が好ましい。つまり、網状体の開口率は８０〜９５％が好ましく、８５〜９０％がより好ましい。
【００４３】
ヤーンを用いて網状体を製造する方法は限定されず、ヤーンを３軸方向に配向させて網状体を形成し、ヤーン交差部を積層接着又は織編させる方法であればよいが、例えば、フラットヤーンを用いる場合にはフラットヤーンの交差部を積層接着して得られる積層不織布を製造する場合には、特許第１４４２８８４号、特許第１７２５９４７号に記載された３軸装置及び製造方法を採用することができる。
【００４４】
具体的には、縦軸ヤーンを任意の間隔で整列させ１軸方向に巻き取りながら、同時に横軸方向にも横軸ヤーンを任意の間隔で整列させ、該横軸ヤーンをトラバース移動により斜交配列に引き揃える積層装置を稼働させ、縦軸ヤーンと横軸ヤーンを上下積層させたのち、およそ１２０℃の加熱ロール上で圧着させる事でシート状一体化した３軸方向積層不織布を得ることができる。なお、本発明はこの製造方法に限定されない。
【００４５】
本発明では、ヤーン交差部を積層接着した場合に加えて、ヤーン交差部を織編した場合にも織編部を熱処理して織編部を熱接着することができる。
【００４６】
本発明のネットの強度は、該ヤーンの材質をはじめ、幅、繊度、厚さ、坪量等の要件により幅広く調整できるが、ネット施工性、芝生育性、芝施工性及び劣化性（芝施工後のネット切断性）のバランスを考慮して設定することが好ましい。劣化性の点では芝施工後に転倒事故の原因とならない切断性であることが好ましく、芝生育期間を経て芝施工された時点でのネット単独の流れ方向の引張強度（ＪＩＳ−Ｌ−１０９６：２０１０（Ａ法）で測定）は２５．０〜４５．０Ｎ／５０ｍｍ程度が好ましい。また、刈り取ったビッグロールを展開することによる芝施工性及び劣化性の両方の点では芝施工された時点での該引張強度は４０．０〜４５．０Ｎ／５０ｍｍ程度が好ましい。
【実施例】
【００４７】
以下に実施例及び比較例を示して本発明を具体的に説明する。但し、本発明は実施例に限定されない。【００４８】
実施例１
芯部にＨＤＰＥ層、表層部にＬＤＰＥ層を配した３層構造の、糸幅１．２ｍｍ、繊度７５０ｄｔのダイヤテックス株式会社製ＵＳフラットヤーンを用いて３軸方向積層不織布（ネット）を作製した。ネットの作製においては、ヤーン間隔は３０ｍｍとし、縦軸に対して斜交角６０°で残りの２軸を配置し、ヤーン交差部を１２０℃で積層接着した。ネットの開口率は８９％であった。【００４９】
３軸装置及び３軸方向積層不織布の製造方法は、特許第１４４２８８４号に記載された３軸装置及び製造方法を採用した（実施例２、３及び比較例３において同じ）。【００５０】
実施例２
芯部にＨＤＰＥ層、表層部にＬＤＰＥ層を配した３層構造の、糸幅１．２ｍｍ、繊度５４０ｄｔのダイヤテックス株式会社製ＵＳフラットヤーンを用いて３軸方向積層不織布（ネット）を作製した。ネットの作製においては、ヤーン間隔は３０ｍｍとし、縦軸に対して斜交角６０°で残りの２軸を配置し、ヤーン交差部を１２０℃で積層接着した。ネットの開口率は８９％であった。【００５１】
実施例３
芯部に融点約１７０℃のポリプロピレン層、表層部に融点約１５０℃の低融点ポリプロピレン層を配した３層構造の、糸幅１．０ｍｍ、繊度７５０ｄｔのダイヤテックス株式会社製ＵＳＰＰフラットヤーンを用いて３軸方向積層不織布（ネット）を作製した。ネットの作製においては、ヤーン間隔は３０ｍｍとし、縦軸に対して斜交角６０°で残りの２軸を配置し、ヤーン交差部を１５０℃で積層接着した。ネットの開口率は９０％であった。【００５２】
実施例４
ポリ乳酸樹脂かならなる、糸幅１．５ｍｍ、繊度８００ｄｔの生分解性フラットヤーンを用いて３軸方向積層不織布（ネット）を作製した。ネットの作製においては、ヤーン間隔は３０ｍｍとし、縦軸に対して斜交角６０°で残りの２軸を配置し、ヤーン交差部を１２０℃で積層接着した。ネットの開口率は８７％であった。【００５３】
比較例１
芯部にＨＤＰＥ層、表層部にＬＤＰＥ層を配した３層構造の、糸幅１．５ｍｍ、繊度４４０ｄｔのダイヤテックス株式会社製ＵＳフラットヤーンを用いて２軸方向積層不織布（ネット）を作製した。ネットの作製においては、ヤーン間隔は２５．４ｍｍとし、ヤーン交差部を１２０℃で積層接着した。ネットの開口率は９０％であった。【００５４】
２軸装置及び２軸方向積層不織布の製造方法は、特許第１６９９０１１号に記載された２軸装置及び製造方法を採用した（比較例２において同じ）。【００５５】
製造方法の詳細は次の通りとした。【００５６】
縦軸ヤーンを所定の間隔で整列させ１軸方向に巻き取りながら、同時に横軸方向にも横軸ヤーンを所定の間隔で整列させ、横軸ヤーン群を搬送コンベア上に整列状態で移送させながら、所定の製品幅毎にヒートカッターで切断し、微粘着性液体を塗布した大型の仮圧着用ベルトにて切断された横軸ヤーン群をベルト表面に仮圧着させた。【００５７】
次に、横軸ヤーン群を表面に仮圧着させた状態で縦軸ヤーンとの積層部まで移送させ、上下積層させた後、約１２０℃の加熱ロール上で本圧着させることでシート状一体化した２軸方向積層不織布が得られた。【００５８】
比較例２
芯部にＨＤＰＥ層、表層部にＬＤＰＥ層を配した３層構造の、糸幅１．５ｍｍ、繊度４４０ｄｔのダイヤテックス株式会社製ＵＳフラットヤーンを用いて２軸方向積層不織布（ネット）を作製した。ネットの作製においては、ヤーン間隔は１２．７ｍｍとし、ヤーン交差部を１２０℃で積層接着した。ネットの開口率は７８％であった。【００５９】
比較例３
芯部にＨＤＰＥ層、表層部にＬＤＰＥ層を配した３層構造の、糸幅１．２ｍｍ、繊度５４０ｄｔのダイヤテックス株式会社製ＵＳフラットヤーンを用いて３軸方向積層不織布（ネット）を作製した。ネットの作製においては、ヤーン間隔は１５ｍｍとし、縦軸に対して斜交角６０°で残りの２軸を配置し、ヤーン交差部を１２０℃で積層接着した。ネットの開口率は７８％であった。【００６０】
試験例１
実施例及び比較例で作製したネットについて、実際に１年間を通して、芝生生育業者の圃場でネット施工及び芝生育を行った後、ビッグロール状に刈り取り、競技場で芝施工を行って総合評価を行った。【００６１】
なお、評価に用いるビッグロールとしては、芝種はティフトン４１９、幅７６０ｍｍ、ロール長さ１３．２ｍ、総質量５００ｋｇ／本の規格品とした。【００６２】
（１）ネット施工性
評価基準は次の通りとした（Ａ及びＢは合格）。
Ａ：コシがあり展張性に優れ、ネット格子に歪みを生じない。
Ｂ：コシがあるが展張性にやや劣る。但しネット格子に歪みを生じない。
Ｃ：コシがあるが展張性にやや劣る。更にネット格子に歪みが生じる。
Ｄ：コシが無く展張性に劣る。更にネット格子に歪みが生じる。【００６３】
（２）芝生育性
評価基準は次の通りとした（Ａ及びＢは合格）。
Ａ：生育し始めた芝がネットに干渉せず、ネット格子の目明きをすり抜けている。【００６４】
竹串による矯正が夏季においてほぼ不要。
Ｂ：生育し始めた芝がネットに干渉しているが、ネット格子の目明きをすり抜けている。【００６５】
竹串による矯正が夏季においてほぼ不要。
Ｃ：生育し始めた芝がネットに干渉しており、ネットが持ち上げられている。【００６６】
竹串による矯正が夏季において１週間おきに必要。
Ｄ：生育し始めた芝がネットに干渉しており、ネットが持ち上げられている。【００６７】
竹串による矯正が夏季においてほぼ数日おきに必要。【００６８】
（３）劣化性
（３−１）競技場で芝施工を行った際のネット切断性
評価基準は次の通りとした（Ａ及びＢは合格）。
Ａ：競技場に芝施工した段階で芝生中のネットが容易に切断される。
Ｂ：競技場に芝施工した段階で芝生中のネットが容易に切断されるが、残存強度がやや低くビッグロールに許容範囲内のもたつきができる。
Ｃ：競技場に芝施工した段階で芝生中のネットが切断できるが、強い抵抗がある。
Ｄ：競技場に芝施工した段階で芝生中のネット材を切断することは困難である。
Ｅ：競技場に芝施工した段階でビッグロールがネットごと破断してしまう。
（３−２）競技場で芝施工を行った際のネット引張強度（切断時応力）
芝施工を行ったビッグロールから芝根を除去し、形状が崩れない様に取り出したネット材の流れ方向においてＪＩＳ−Ｌ−１０９６：２０１０（Ａ法）に従って引張強度試験を行い、切断時の応力を測定した。【００６９】
各試験の結果を表１に示す。【００７０】
【表１】
2016159116.tif 000003
【符号の説明】
【００７１】
１ｂ…横糸
１ａ、１ｄ…横糸１ｂに対して斜行又は直行する糸
１ｃ…開口部（通孔）
１Ａ…ヤーン１ａ、１ａ・・・を多数本並べたヤーン列
１Ｂ…ヤーン１ｂ、１ｂ・・・を多数本並べたヤーン列
１Ｄ…ヤーン１ｄ、１ｄ・・・を多数本並べたヤーン列
【図１】
2016159116.tif 000004
【図２】
2016159116.tif 000005
【国際調査報告】
2016159116.tif 000006
2016159116.tif 000007
2016159116.tif 000008
2016159116.tif 000009